(57)【特許請求の範囲】
【請求項１】
ビジネスシャツにおいて、
目付量が１５５ｇ／ｍ2以下，９０ｇ／ｍ2以上で、かつ、ウェール密度が３０ウェール／2.54cm以上であるシングルニットの編地（但し、経編、並びにポリアミドを含む編地及びポリエステル１００％の編地を除く）からなる布帛により形成され、該布帛が、紡績糸とフィラメント糸からなる３０／１番手以下の細番手の複合糸によって編製されたものであることを特徴とするビジネスシャツ。
【請求項２】
ビジネスシャツにおいて、
目付量が１５５ｇ／ｍ2以下，９０ｇ／ｍ2以上で、かつ、ウェール密度が３０ウェール／2.54cm以上であるシングルニットの編地（但し、経編、並びにポリアミドを含む編地及びポリエステル１００％の編地を除く）からなる布帛により形成され、該布帛が、３０／１番手以下の細番手の紡績糸とフィラメント糸との交編によって編製されたものであることを特徴とするビジネスシャツ。
【請求項３】
使用する前記フィラメント糸が５６〜１６７dtexである請求項１または２に記載のビジネスシャツ。
【請求項４】
ＪＩＳ−Ｌ１０１８−６−３４（フラジール法）によって測定される通気度が１７８〜２７０cc/cm2/secである請求項１乃至３のいずれかに記載のビジネスシャツ。
【請求項５】
上記布帛はタック編された編地からなり、ウェール密度が３０ウェール／2.54cm以上である請求項１乃至４のいずれかに記載のビジネスシャツ。
【請求項６】
上記布帛はタック編されていない編地からなり、ウェール密度が４０ウェール／2.54cm以上である請求項１乃至４のいずれかに記載のビジネスシャツ。
【請求項７】
形状記憶処理が施されてなる請求項１乃至６のいずれかに記載のビジネスシャツ。
【請求項８】
気相ホルムアルデヒド加工法により形状記憶処理が施されたものである請求項７記載のビジネスシャツ。
【請求項９】
小さく折り巻かれた状態で収納容器に収納されてなる請求項１乃至８のいずれかに記載のビジネスシャツ。
【発明の詳細な説明】
【０００１】
【発明の属する技術分野】
本発明は、通常の織地布帛からなるビジネスシャツに匹敵する張り、腰などの風合いを確保しつつ、編地製品としての特徴である吸水速乾性、肌離れ性、ストレッチ（伸縮）性、通気性を与えた編地布帛主体のビジネスシャツに関するものである。
【０００２】
【従来の技術】
従来、ワイシャツやカッターシャツ、ブラウス等のように、主にビジネス用として用いられる、いわゆるビジネスシャツは、経糸に対して緯糸を杼入れして製織することにより得られる、経糸と緯糸とが交差した織製品を原料として製造されるのが一般的である。かかる織製品からなる布帛は、織目が緻密で張りがあり、かつ、腰が強いことから、シルエット性が要求されるビジネスシャツの原料として適している。
【０００３】
ところで、ビジネスシャツはオフィス内での着用が多く、大抵の場合オフィス内がエアーコンディショニングされている昨今では特に問題とならないが、織目が緻密なことが逆に災いして通気性が悪いため、夏場の通勤途中や外勤の場合、さらにはハードな動きを伴う動作を行ったとき等に発汗した汗が容易に外部に放散されず、快適性が劣るという問題点を有している。
【０００４】
また、織製品は伸縮性が乏しいため、ビジネスシャツを着用したまま過激な運動を強いられるときに、動き辛いという問題点も存在する。
【０００５】
かかる不都合を解消するために、スポーツ衣料の分野で採用されている、吸水速乾素材やストレッチ素材を用いてビジネスシャツをつくることが一部で試みられているが、吸水性素材やストレッチ素材は高価であり、製造コストが嵩むという新たな問題点が提起される。
【０００６】
そこで、ビジネスシャツ用の布帛を、編製品でつくることが考えられる。編製品は、１本の糸を、ループを造りながら互いに絡めて編んでいくものであるため、経糸と緯糸とが交差した織製品に比較して柔軟性に富み、かつ、通気性も優れている。ところが編地布帛は、薄くて軽くて強力のある生地、すなわち、張りおよび腰の強い生地を得ることができないため、ビジネスシャツに要求されるシルエット性を達成することができないという決定的な問題点が存在する。
【０００７】
【発明が解決しようとする課題】
本発明は、上記のような問題点に鑑みてなされたものであり、その目的は、吸水速乾性、肌離れ性、ストレッチ性および通気性に優れるという編地製品の特徴を生かしつつ、織製品に匹敵する張りや腰を有し、快適で優れた着用感と、外観とを有するとともに動き易く、かつ、安価に製造することができるビジネスシャツを提供することにある。
【０００８】
【課題を解決するための手段】
本発明は、ビジネスシャツにおいて、目付量が１５５ｇ／ｍ2以下，９０ｇ／ｍ2以上で、かつ、ウェール密度が３０ウェール／2.54cm以上であるシングルニットの編地（但し、経編、並びにポリアミドを含む編地及びポリエステル１００％の編地を除く）からなる布帛により形成され、該布帛が、紡績糸とフィラメント糸からなる３０／１番手以下の細番手の複合糸によって編製されたものであることを特徴とするものである。
或いは本発明は、ビジネスシャツにおいて、目付量が１５５ｇ／ｍ2以下，９０ｇ／ｍ2以上で、かつ、ウェール密度が３０ウェール／2.54cm以上であるシングルニットの編地（但し、経編、並びにポリアミドを含む編地及びポリエステル１００％の編地を除く）からなる布帛により形成され、該布帛が、３０／１番手以下の細番手の紡績糸とフィラメント糸との交編によって編製されたものであることを特徴とする。
【０００９】
この発明によれば、一見して通常の織製品と変わりがない風合いを確保した上で、布帛に編製品であることの特徴が付与され、これによって布帛の吸水速乾性、肌離れ性、ストレッチ（伸縮）性および通気性を極めて優れたものにすることができる。特に、編製品特有のストレッチ性が良好なことにより、着用感がソフトであり、ゆとり感覚で動き易く、心身のリラックス効果を得ることができる。
【００１０】
また、この編地は、ウェール密度が３０ウェール／２．５４ｃｍ以上になるように密に編製されているため、かかる布帛を用いて得られるビジネスシャツは、ソフトでありながら張りおよび腰が強く、ビジネスシャツをシルエット性に優れたものにすることができる。因みに、ウェール密度が３０ウェール／２．５４ｃｍ以上になるような編製処理は、ハイゲージシングルニット編機を用いて編製することにより実現可能である。
加えて編地の目付量を９０ｇ／ｍ２以上に設定しているため布帛に良好な張りおよび腰を与えることができる。一方１５５ｇ／ｍ２を越えると厚み寸法が大きくなり過ぎて厚ぼったくなり、ビジネスシャツの要件である薄さおよび軽さを達成することができなくなって、ビジネスシャツとして不向きになるから、上記の如く１５５ｇ／ｍ２以下とした。
【００１１】
更に本発明においては、使用する前記フィラメント糸が５６〜１６７dtexであることが好ましい。またＪＩＳ−Ｌ１０１８−６−３４（フラジール法）によって測定される通気度が１７８〜２７０cc/cm2/secであることが好ましい。
加えて本発明において、上記布帛はタック編された編地からなり、目付量が上記の通り９０ｇ／ｍ2以上で、またウェール密度が３０ウェール／2.54cm以上であることを特徴とするものである。
【００１２】
また本発明において、上記布帛はタック編されていない編地からなり、目付量が上記の通り９０ｇ／ｍ2以上で、またウェール密度が４０ウェール／2.54cm以上であることを特徴とするものである。
【００１３】
これらの発明によれば、上述の如く編地の目付量を９０ｇ／ｍ２以上に設定しているため布帛に良好な張りおよび腰を与えることができる。また、編地がタック編されている場合、布帛のウェール密度を３０ウェール／２．５４ｃｍ以上に設定し、編地がタック編されていない場合、布帛のウェール密度を４０ウェール／２．５４ｃｍ以上に設定したため、布帛を、透け感を感じさせない優れた外観のものにすることができる。
【００１５】
この発明によれば、吸水速乾性に優れ、形態安定性に富む布帛を編製することが可能になる。
【００１６】
前述の様に本発明は、上記布帛が、紡績糸とフィラメント糸との複合糸によって編製されたものであることを特徴とするものであり、或いは、上記布帛が、紡績糸とフィラメント糸との交編によって編製されたものであることを特徴とするものである。
【００１７】
これらの発明によれば、仕立て映えがよく、シャープな感覚のビジネスシャツを得ることができる。
【００１８】
請求項７記載の発明は、請求項１乃至６のいずれかに記載の発明において、形状記憶処理が施されてなることを特徴とするものである。
【００１９】
請求項８記載の発明は、請求項７記載の発明において、気相ホルムアルデヒド加工法により形状記憶処理が施されていることを特徴とするものである。
【００２０】
これらの発明によれば、ビジネスシャツが着崩れし難くなるとともに、洗濯後にアイロン掛けを行わなくても、シャープなシルエット性が復元される。
【００２１】
請求項９記載の発明は、小さく折り巻かれた状態で収納容器に収納されてなる請求項１乃至８のいずれかに記載のビジネスシャツである。
【００２２】
この発明によれば、ビジネスシャツは、生地が編地であるため、小さく折り巻いて収納容器内に収納されても皺になることがない。そして、収納容器にビジネスシャツを入れることにより、ビジネスシャツをコンパクトに収納することが可能になり、旅行時などに持ち運びが便利になる。また、収納容器にビジネスシャツを収納した状態で商品として出荷したり、店頭に陳列することも可能になる。
【００２３】
【発明の実施の形態】
本発明は、ビジネスシャツに編製品からなる布帛を使用するものである。ビジネスシャツとしては、最も一般的なものとして、図１に示すような、襟１１、台襟１２、前たて１３およびカフス１４のついたワイシャツ１（ＪＩＳＬ０２１５）を挙げることができるが、ワイシャツに限らず、礼装用のドレスシャツ、カラーが縫い付けられてなるカッターシャツ、襟明きシャツであるオープンシャツ、さらには婦人用のシャツであるブラウス等を挙げることができる。
【００２４】
編製品は、図２の（イ）〜（ハ）にその編組織を例示するように、１本の糸を順次絡めて編んでいくことにより得られるものである。図２の（イ）は、編目を緯方向に連続させて布帛２ａを形成する、いわゆる緯編の編組織を示しており、図２の（ロ）は、編目を経方向に連続させて布帛２ｂを形成する、いわゆる経編の編組織を示している。また、図２の（ハ）は、タック編の編組織の一例を示している。
【００２５】
そして、図２に示すように、編組織には編製操作中に糸を針で引き出すことによって形成される先端側のニードルループ２１と、このニードルループ２１の基端側で他のニードルループ２１に絡まったシンカループ２２とが存在し、これら各ループ２１，２２が弾性変形することによって布帛２ａ，２ｂは四方に向けて伸縮し得るようになっている。この布帛２ａ，２ｂが四方に向けて伸縮し得る点が、織製品とは異なる編製品の大きな特徴である。
【００２６】
そして、本発明においては、編製用の糸として、通常の紡績糸や特殊な加工を施した糸が用いられる。かかる糸としては、好ましくは、紡績糸は３０／１番手以下の細番手が、フィラメントは５６〜１６７ｄｔｅｘのものが採用され、目付量が１５５ｇ／ｍ２以下、好ましくは９０〜１５０ｇ／ｍ２にするとともに、布帛２ａ，２ｂの編地密度（ウェール密度）が、タック選針の行われない通常のもので４０ウェール／２．５４ｃｍ以上、タック選針が行われるもの（すなわちタック編）で３０ウェール／２．５４ｃｍ以上になるように編製される。
【００２７】
因みに、タック編とは、図２の（ハ）に示す布帛２ｃにタック糸２３を黒塗りで示しているように、所定のコースで選針された針をクリアリング（針が最も上昇した位置で新しい編目をつくる糸を糸掛けすること）させずにつぎのコースでクリアリングさせる針使いを行って編製することである。また、ウェール密度とは、１インチ（２．５４ｃｍ）当りのニードルループ２１（あるいはシンカループ２２）の緯方向に延びる列の列数のことである。
【００２８】
そして、編製用の糸として上記範囲のものが好ましく採用されるのは、かかる範囲より細い場合は、布帛の透け感が大きくなるとともに、張りや腰が弱くなり、逆にかかる範囲より太い場合は、厚ぼったい布帛となり、いずれの場合もビジネスシャツとして不適になるからである。
【００２９】
また、布帛の目付量が１５５ｇ／ｍ２以下にされるのは、１５５ｇ／ｍ２を越えると厚み寸法が大きくなり過ぎて厚ぼったくなり、ビジネスシャツの要件である、薄さおよび軽さを達成することができなくなるからであり、ビジネスシャツとして不向きになるからである。そして、好ましくは目付量が９０〜１５０ｇ／ｍ２に、更に好ましい下限は１１０ｇ／ｍ２に、更に好ましい上限は１４０ｇ／ｍ２に設定される。因みに、目付量が９０ｇ／ｍ２未満であると、張りや腰が弱くなり、ビジネスシャツとしての適正なシルエットを生み出すことができなくなる。
【００３０】
そして、本発明においては、布帛の目付量が１５５ｇ／ｍ２以下に設定され、好ましくは９０〜１５０ｇ／ｍ２を満足した上でタック選針の行われない通常のものでウェール密度が４０ウェール／２．５４ｃｍ以上、タック選針が行われるもの（すなわちタック編）でウェール密度が３０ウェール／２．５４ｃｍ以上になるように編製されるのである。このようにされるのは、薄さを確保した上で良好な張りおよび腰を布帛に与え、かつ、透け感を少なくするためである。なお、タック編ではない通常の編地の場合、ウェール密度を４０ウェール／２．５４ｃｍ以上としているのに対し、タック編の編地の場合ウェール密度を３０ウェール／２．５４ｃｍと低い値を採用しているのは、タック編によるとウェール密度がタック編でないものより多少小さくても特殊な糸の絡み具合で編地が強力になっているためである。
【００３１】
また、本発明においては、編製用の糸として、綿やポリエステル繊維（ポリエステル１００％を除く）あるいは綿に１５％以上で６０％以下のポリエステルフィラメントを含ませた糸等の通常の紡績糸が使用される。ポリエステルフィラメントの含ませ方については、複合素材として糸に内在させて複合糸としてもよく、また、ポリエステルフィラメントを含まない紡績糸とポリエステルフィラメントとを交編してもよい。
【００３２】
因みに、編製用の糸として、繊度が１１ＤＴＥＸ以上のコースデニールフィラメントを内蔵した複合糸を使用するのが好適である。
【００３３】
そして、編製に際しては、編機の針床における編針の密度（ゲージ）が、１インチ（２．５４ｃｍ）当り３０以上でかつ針床が１列の、いわゆるハイゲージシングルニット編機が採用される。かかる編機を採用することにより、上記目付量およびウェール密度の布帛を適正に編製し得るようになる。
【００３４】
かかるハイゲージシングルニット編機で編製された布帛に所定の吸水加工やストレッチ加工等の特化加工を施してもよい。このような特化加工の施された布帛を使用すると、通気性や運動性が一層改善されたビジネスシャツを得ることができる。また、得られたビジネスシャツを、例えば気相のフォルムアルデヒドに曝す等の形状記憶処理を施せば、ビジネスシャツは洗濯後にアイロン掛けを行わなくてもよいプレスフリーの性能が得られ好ましい。
【００３５】
以上詳述したように、本発明のビジネスシャツは、目付量が１５５ｇ／ｍ２以下で、かつ、ウェール密度が３０ウェール／２．５４ｃｍ以上である編地の布帛によって形成されているため、一見して通常の織製品と変わりがない風合いを確保した上で、編製品であることの特徴が付与され、これによって吸水速乾性、肌離れ性、ストレッチ（伸縮）性および通気性が極めて優れたものになる。特に、編製品特有のストレッチ性が良好なことにより、着用感がソフトであり、ゆとり感覚で動き易く、心身のリラックス効果を得ることができる。
【００３６】
また、編地は、ウェール密度が３０ウェール／２．５４ｃｍ以上になるようにハイゲージシングルニット編機を用いて編製されているため、かかる布帛から得られたビジネスシャツは、ソフトでありながら張りおよび腰が強く、従って、シルエット性に優れたものとなる。
【００３７】
そして、編地の目付量を１５５ｇ／ｍ２以下に設定すれば、薄さを確保した上で良好な張りおよび腰を布帛に与えることができ、かつ、透け感を少なくすることができる。
【００３８】
図３は、本発明に係る編地の布帛を用いて製造されたワイシャツ（ビジネスシャツ）１を収納するための収納ネット３の一実施形態を示す斜視図であり、（イ）は、ワイシャツ１を収納ネット３内に収納する直前の状態、（ロ）は、ワイシャツ１を収納ネット３内に収納した状態をそれぞれ示している。この図に示すように、収納ネット（収納容器）３は、幅方向一対の円形の側方布３１と、これら側方布３１間に架設された円筒網体３２と、この円筒網体３２の周面に形成された一対の側方布３１間に亘る開口部３３と、この開口部３３に縫着されたファスナー３４とを備えて構成されている。
【００３９】
ファスナー３４には、操作片３５が設けられ、この操作片３５をファスナー３４に沿ってスライド操作することにより、開口部３３を開閉し得るようになっている。また、側方布３１は、直径が略１０ｃｍに寸法設定されるとともに、円筒網体３２は長さ寸法が略２０ｃｍに寸法設定され、これによって収納ネット３は、折り畳んで円柱状に巻き付けたワイシャツ１を収納し得るようになっている。
【００４０】
ワイシャツ１を収納ネット３に収納するに際しては、図３の（イ）に示すように、ワイシャツ１を通常の折り畳み方で折り畳んだ後、襟１１が外側に位置するように巻き取り、操作片３５の操作で開放された開口部３３から収納ネット３内に収納し、操作片３５の逆操作でファスナー３４を閉止することにより、図３の（ロ）に示すように、ワイシャツ１が収納ネット３に収納された状態になる。そして、ワイシャツ１は、生地が編地であるため、図３の（ロ）に示すように、折り畳んで巻き付けた状態で収納ネット３内に収納しても皺になることがない。
【００４１】
特に、ワイシャツ１が先に説明した形状記憶処理を施したものである場合には、折り巻いても皺の発生をさらに良好に回避することができる。
【００４２】
かかる収納ネット３にワイシャツ１を入れることにより、ワイシャツ１をコンパクトに収納することが可能になり、旅行時などに持ち運びが便利になる。
【００４３】
また、収納ネット３にワイシャツ１を収納した状態で商品として出荷したり、店頭に陳列することも可能である。さらに、ワイシャツ１の販売時に抱き合わせで収納ネット３を販売するようにしてもよいし、ワイシャツ１の購入者に景品として収納ネット３を贈呈するようにしてもよい。
【００４４】
なお、収納容器は、円筒網体３２を有する収納ネット３からなるものに限定されるものでなく、通常の織製品からなる布袋や合成樹脂製または金属製の筒体であってもよい。
【００４５】
上記の実施形態においては、布帛の編地の目付量を９０〜１５５ｇ／ｍ２に設定するとともに、タック選針の行われない通常の編地のものでウェール密度が４０ウェール／２．５４ｃｍ以上、タック選針が行われるタック編のものでウェール密度が３０ウェール／２．５４ｃｍ以上になるように密度設定しているが、こうする代わりに目付量を１００〜１４０ｇ／ｍ２に、好ましくは１１０〜１３０ｇ／ｍ２に設定するとともに、通常編地のウェール密度を４０ウェール／２．５４ｃｍ以上、好ましくは４２ウェール／２．５４ｃｍ以上、タック編地のウェール密度を３０ウェール／２．５４ｃｍ以上、好ましくは３３ウェール／２．５４ｃｍ以上になるように密度設定するのがさらに好ましい。こうすることによって張りおよび腰をより強くし、かつ、透け感を確実になくすことができる。
【００４６】
【実施例】
２６インチ（２６×２．５４ｃｍ）−３４ゲージ編機を用いて以下の４種類（実施例１〜４）の布帛を編製した。編製後、これら編製品の評価試験を行った。評価項目としては、軽さ（目付量）（ｇ／ｍ２）、ウェール密度（ウェール／２．５４ｃｍ）、張り・腰（ＫＥＳ）、透け感、強力（ｋＰａ）、通気度（ｃｍ３／ｃｍ２・ｓｅｃ）の６項目を採用した。また、比較例１として本発明の範囲外の編製品について、さらに比較例２として通常のワイシャツ用の織製品であるワイシャツ用生地について上記同様の評価項目を測定した。
【００４７】
因みに、張り・腰は、ＫＥＳ（Ｋａｗａｂａｔａ  ｅｖａｌｕａｔｉｏｎ  Ｓｙｓｔｅｍ  ｆｏｒ  Ｆａｂｒｉｃｓ）のＢ値によるものである。透け感は、目視確認の結果であり、○は透け感：小、△は透け感：普通、×は透け感：大を示す。強力は、ＪＩＳ−Ｌ−１０１８−６−１７（ミューレン法）によるものである。通気度は、ＪＩＳ−Ｌ１０１８−６−３４（フラジール法）によるものである。
【００４８】
（実施例１）
シングル編機（２６インチ（２６×２．５４ｃｍ）、３４ゲージ）に編組織として表鹿子を設定した。そして、オールニット選針給糸口に綿１００／２を使用する一方、ニットタック選針給糸口にポリエステル加工糸８４ＤＴＥＸを使用した。混率は、綿６０％、ポリエステル４０％である。色柄については、ポリエステル加工糸を片染めしたシャンブレ効果のもの（実施例１−▲１▼）、この片染めのものに対してさらに両浴染めを施した無地柄のもの（実施例１−▲２▼）、ポリエステルおよび綿サイドの両蛍光晒しによるホワイト生地のもの（実施例１−▲３▼）の合計３種類を作製した。
【００４９】
（実施例２）
シングル編機（２６インチ（２６×２．５４ｃｍ）、３４ゲージ）に編組織として表鹿子を設定した。オールニット選針給糸口に綿１００／２を使用する一方、ニットタック選針給糸口にポリエステル加工糸１１０ＤＴＥＸを使用した。混率は、綿５２％、ポリエステル４８％である。色柄については、実施例１と同様の３種類（実施例２−▲１▼、実施例２−▲２▼、実施例２−▲３▼）とした。
【００５０】
（実施例３）
シングル編機（２６インチ（２６×２．５４ｃｍ）、３４ゲージ）に編組織としてタックラーベン柄を設定した。全給糸口に２２ＤＴＥＸのモノフィラメントを含む複合紡績糸５０／１を使用した。混率は、ポリエステル１９％、綿８１％である。色柄については、綿サイドを片染めにした無地柄（実施例３−▲１▼）と、綿サイドに蛍光晒しを施したホワイト生地（実施例３−▲２▼）との２種類を作製した。
【００５１】
（実施例４）
シングル編機（２６インチ（２６×２．５４ｃｍ）、３４ゲージ）に編組織としてタックラーベン柄を設定した。オールニット選針給糸口に２２ＤＴＥＸのモノフィラメントを含む複合紡績糸５０／１を使用する一方、ニットタック選針給糸口にポリエステル加工糸８４ＤＴＥＸを使用した。混率は、綿５０％、ポリエステル５０％である。色柄については、ポリエステル加工糸を片染めして得たストライブの柄のもの（実施例４−▲１▼）、このストライブ柄のものに対してさらに両浴染めを施した無地柄のもの（実施例４−▲２▼）、ポリエステルおよび綿サイドの両蛍光晒しによるホワイト生地のもの（実施例４−▲３▼）の合計３種類を作製した。
（比較例１）
シングル編機（２６インチ（２６×２．５４ｃｍ）、２２ゲージ）で表鹿子組織で綿４０／２を用いてポロシャツ用編地（綿１００％）を作製した。
（比較例２）
平織組織（１３６本／２．５４ｃｍ×７６本／２．５４ｃｍ）で綿４０／１を用いてワイシャツ用織物生地を作製した。
【００５２】
各実施例の性能の評価結果を表１に示す。
【００５３】
【表１】
0003599636.tif 000002
【００５４】
表１から判るとおり、実施例のものは、いずれの評価項目についても、比較例の織物と比べて遜色はなく、ビジネスシャツ用の生地として充分に適用し得るものであることを確認することができた。そして、特に、通気度については、比較例の織製品が３７ｃｍ３／ｃｍ２・ｓｅｃであるのに対し、実施例の編製品は、１８０ｃｍ３／ｃｍ２・ｓｅｃ以上であり、実施例のものが通気性の点で如何に優れたものであるかを確認することができた。
【００５５】
【発明の効果】
本発明によれば、ビジネスシャツを、目付量が１５５ｇ／ｍ2以下で、かつ、ウェール密度が３０ウェール／2.54cm以上である編地の布帛により形成したため、一見して通常の織製品と変わりがない風合いを確保した上で、布帛に編製品であることの特徴が付与され、これによって布帛を吸水速乾性、肌離れ性、ストレッチ（伸縮）性および通気性を極めて優れたものにすることができる。特に、編製品特有のストレッチ性が良好なことにより、着用感がソフトであり、ゆとり感覚で動き易く、心身のリラックス効果を得ることができる。
【００５６】
また、編地は、ウェール密度が３０ウェール／２．５４ｃｍ以上になるように編製されているため、かかる布帛から得られたビジネスシャツは、ソフトでありながら張りおよび腰が強く、これによってビジネスシャツをシルエット性に優れたものにすることができる。
【００５７】
更に本発明において、ウェール密度を布帛の編地がタック編されている場合３０ウェール／インチ以上に設定し、或いは布帛の編地がタック編されていない場合４０ウェール／インチ以上に設定すれば、布帛を、透け感を感じさせないものにすることができる。
【００５８】
加えて、布帛を紡績糸で編製すると、吸水速乾性に優れ、形態安定性に富む布帛を編製することが可能になる。
【００５９】
本発明によれば、仕立て映えがよく、シャープな感覚のビジネスシャツを得ることができる。
【００６０】
請求項７および８記載の発明によれば、ビジネスシャツは、形状記憶処理が施されていることにより、着崩れし難くなるとともに、洗濯後にアイロン掛けを行わなくても、シャープなシルエット性が復元される。
【００６１】
請求項９記載の発明によれば、編地のビジネスシャツを小さく折り巻いても皺がよらない状態で収納容器にコンパクトに収納することができる。従って、旅行時などにビジネスシャツを便利に持ち運びすることができる。また、収納ネットにビジネスシャツを収納した状態で商品として出荷したり、店頭に陳列することもできる。
【図面の簡単な説明】
【図１】本発明のビジネスシャツの一実施形態を示す斜視図である。
【図２】（イ）〜（ハ）は、編組織を例示する説明図である。
【図３】本発明に係る編地の布帛を用いて製造されたワイシャツ（ビジネスシャツ）を収納するための収納ネットの一実施形態を示す斜視図であり、（イ）は、ワイシャツを収納ネット内に収納する直前の状態、（ロ）は、ワイシャツを収納ネット内に収納した状態をそれぞれ示している。
【符号の説明】
１  ワイシャツ
１１  襟
１２  台襟
１３  前たて
１４  カフス
２ａ，２ｂ，２ｃ  布帛
２１  ニードルループ
２２  シンカループ
２３  タック糸
３  収納ネット（収納容器）
３１  側方布
３２  円筒網体
３３  開口部
３４  ファスナー
３５  操作片
【図１】
0003599636.tif 000003
【図２】
0003599636.tif 000004
【図３】
0003599636.tif 000005